(57)【要約】【課題】高速断続切削加工で硬質被覆層がすぐれた耐チッピング性を発揮する表面被覆切削工具を提供する。【解決手段】超硬合金またはサーメットで構成された基体の表面に、下部層と上部層からなる硬質被覆層を被覆形成してなる表面被覆切削工具において（ａ）下部層は、０．５〜１５μｍの合計平均層厚を有するＴｉ化合物層、（ｂ）上部層は、１〜１０μｍの平均層厚を有する、ＡｌとＺｒの複合酸化物（Ａｌ１−ＸＺｒＸ）２Ｏ３と酸化バナジウムＶＯＭの少なくとも２相混合の複合組織層であり、かつ、該２相混合の複合組織を、組成式：[（Ａｌ１−ＸＺｒＸ）２Ｏ３]１−Ｙ（ＶＯＭ)Ｙの形で表した場合に、上記組成式におけるＭの値が１．８〜２．３であり、かつ、Ｘの値が０．０４〜０．３１、Ｙの値が０．０４〜０．２０を満足するＡｌとＺｒとＶの含有割合（原子比）からなる、ＡｌとＺｒの複合酸化物（Ａｌ１−ＸＺｒＸ）２Ｏ３と酸化バナジウムＶＯＭの少なくとも２相混合の複合組織層、前記（ａ）、（ｂ）からなる硬質被覆層を化学蒸着により形成してなる。【選択図】        なし【特許請求の範囲】
【請求項１】
炭化タングステン基超硬合金または炭窒化チタン基サーメットで構成された基体の表面に、基体の表面を被覆する下部層と、該下部層の表面を被覆する上部層からなる硬質被覆層を被覆形成してなる表面被覆切削工具において、
（ａ）上記下部層は、Ｔｉの炭化物層、窒化物層、炭窒化物層、炭酸化物層、および炭窒酸化物層のうちの１層または２種以上で構成され、かつ０．５〜１５μｍの合計平均層厚を有するＴｉ化合物層、
（ｂ）上記上部層は、１〜１０μｍの平均層厚を有する、ＡｌとＺｒの複合酸化物（Ａｌ１−ＸＺｒＸ）２Ｏ３と酸化バナジウムＶＯＭの少なくとも２相混合の複合組織層であり、かつ、該２相混合の複合組織を、
組成式：[（Ａｌ１−ＸＺｒＸ）２Ｏ３]１−Ｙ（ＶＯＭ)Ｙ
の形で表した場合に、上記組成式におけるＭの値が１．８〜２．３であり、かつ、Ｘの値が０．０４〜０．３１、Ｙの値が０．０４〜０．２０を満足するＡｌとＺｒとＶの含有割合（原子比）からなる、ＡｌとＺｒの複合酸化物（Ａｌ１−ＸＺｒＸ）２Ｏ３と酸化バナジウムＶＯＭの少なくとも２相混合の複合組織層、
前記（ａ）、（ｂ）からなる硬質被覆層を、炭化タングステン基超硬合金または炭窒化チタン基サーメットで構成された基体の表面に化学蒸着により形成してなる、
高速断続切削加工で硬質被覆層がすぐれた耐チッピング性を発揮する表面被覆切削工具。
【発明の詳細な説明】
【技術分野】
【０００１】
この発明は、硬質被覆層がすぐれた高温硬さ・耐熱性・高温強度を備えるとともに、すぐれた潤滑性を示し、したがって、鋼や鋳鉄などを、高速断続切削という厳しい条件下で切削加工を行なった場合にも、被削材と切削工具との間の摩擦力が低減され、硬質被覆層の過熱が防止されることによって、切削時に切粉が切刃部に溶着することなく、すぐれた耐チッピング性を発揮する、炭化タングステン基超硬合金または炭窒化チタン基サーメットで構成された基体の表面に、化学蒸着により硬質被覆層を形成してなる表面被覆切削工具（以下、被覆工具という）に関するものである。
【背景技術】
【０００２】
従来、被覆工具として、炭化タングステン（以下、ＷＣで示す）基超硬合金または炭窒化チタン（以下、ＴｉＣＮで示す）基サーメットで構成された基体（以下、これらを総称して工具基体という）の表面に、
（ａ）下部層が、Ｔｉの炭化物（以下、ＴｉＣで示す）層、窒化物（以下、同じくＴｉＮで示す）層、炭窒化物（以下、ＴｉＣＮで示す）層、炭酸化物（以下、ＴｉＣＯで示す）層、および炭窒酸化物（以下、ＴｉＣＮＯで示す）層のうちの１層または２層以上からなり、かつ０．５〜１５μｍの全体平均層厚を有するＴｉ化合物層、
（ｂ）上部層が、１〜１０μｍの平均層厚を有し、かつ化学蒸着した状態でα型の結晶構造を有する酸化アルミニウム層（以下、Ａｌ２Ｏ３層で示す）、
以上（ａ）および（ｂ）で構成された硬質被覆層を蒸着形成してなる被覆工具が知られており、この被覆工具が、例えば各種の鋼や鋳鉄などの連続切削や断続切削に用いられることは良く知られている。
【０００３】
また、一般に、上記の被覆工具の硬質被覆層を構成するＴｉ化合物層やＡｌ２Ｏ３層が粒状結晶組織を有し、さらに、前記Ｔｉ化合物層を構成するＴｉＣＮ層を、層自身の強度向上を目的として、通常の化学蒸着装置にて、反応ガスとしてＣＨ３ＣＮなどの有機炭窒化物を含む混合ガスを使用し、７００〜９５０℃の温度域で化学蒸着することにより形成して縦長成長結晶組織をもつようにすることも知られている。
【特許文献１】特開平６−３１５０３号公報
【特許文献２】特開平６−８０１０号公報
【発明の開示】
【発明が解決しようとする課題】
【０００４】
近年の切削加工装置のＦＡ化はめざましく、一方で切削加工に対する省力化および省エネ化、さらに低コスト化の要求は強く、これに伴い、切削加工は、通常の切削条件に加えて、より高速条件下での切削加工が要求される傾向にあるが、上記の従来被覆工具においては、各種の鋼や鋳鉄を通常条件下で切削加工した場合に特段の問題は生じないが、これをより厳しい切削条件である高速断続切削加工、即ち、切刃部にきわめて速いピッチで機械的熱的衝撃の加わる高速断続切削加工に用いた場合には、高速断続切削加工により高い発熱が生じ、硬質被覆層の上部層を構成するＡｌ２Ｏ３層の潤滑性不足のために硬質被覆層が過熱され、切粉が切刃部に溶着し易くなり、また、高温強度、耐熱塑性変形性も不十分であることから、これらが原因でチッピング（微少欠け）が発生し、この結果比較的短時間で使用寿命に至るのが現状である。
【課題を解決するための手段】
【０００５】
そこで、本発明者等は、上述のような観点から、鋼や鋳鉄などの高速断続切削加工で硬質被覆層がすぐれた耐チッピング性を発揮する被覆工具を開発すべく、上記従来の被覆工具を構成する硬質被覆層に着目し、研究を行った結果、
（１）下部層がＴｉ化合物層、上部層がＡｌ２Ｏ３層からなる上記従来の硬質被覆層の蒸着形成において、上部層の蒸着形成を、次の（ａ）〜（ｃ）の蒸着条件で行うと、Ｔｉ化合物層からなる下部層の上に、１〜１０μｍの平均層厚のＡｌとＺｒの複合酸化物（Ａｌ１−ＸＺｒＸ）２Ｏ３と酸化バナジウムＶＯＭの少なくとも２相混合の複合組織（以下、本発明では、この複合組織を、（Ａｌ，Ｚｒ）２Ｏ３−ＶＯＭで示す）層が蒸着形成されること。
（ａ）反応ガス組成：容量％で（以下、反応ガスの％は容量％を示す）、
ＡｌＣｌ３：  ２．０７〜２．８８  ％、
ＺｒＣｌ４：  ０．１２〜０．９３  ％、
ＶＣｌ４：  ０．０７〜０．４３  ％、
ＣＯ２：  ５〜７  ％、
ＨＣｌ： ２〜３  ％、
Ｈ2    ：      残り、
（ｂ）反応雰囲気温度：  ８５０〜１０５０  ℃、
（ｃ）反応雰囲気圧力：  ５〜２５  ｋＰａ、
【０００６】
（２）そして、上記２相混合の複合組織を、
組成式：[（Ａｌ１−ＸＺｒＸ）２Ｏ３]１−Ｙ(ＶＯＭ)Ｙ
の形で表した場合に、上記組成式におけるＭの値は１．８〜２．３であり、かつ、Ｘの値は０．０４〜０．３１、Ｙの値は０．０４〜０．２０を満足するＡｌとＺｒとＶの含有割合（原子比）からなる、ＡｌとＺｒの複合酸化物（Ａｌ１−ＸＺｒＸ）２Ｏ３と酸化バナジウムＶＯＭの少なくとも２相混合の複合組織（（Ａｌ，Ｚｒ）２Ｏ３−ＶＯＭ）層であること。
【０００７】
（３）上記２相混合の複合組織（Ａｌ，Ｚｒ）２Ｏ３−ＶＯＭ層からなる上部層は、まず、上部層中に含有されるＶ成分によって非常にすぐれた潤滑性を示すようになるため、硬質被覆層の上部層として（Ａｌ，Ｚｒ）２Ｏ３−ＶＯＭ層が蒸着形成された被覆工具を、鋼や鋳鉄の高速断続切削加工に供した場合には、切刃部にきわめて速いピッチで機械的熱的衝撃が加わり、同時に、被削材およびその切粉が高温加熱された状態となる切削加工条件であるにも拘わらず、切刃部（すくい面および逃げ面と、これら両面が交わる切刃稜線部）と被削材および切粉との間には常にすぐれた潤滑性が確保され、前記被削材および切粉の切刃部表面に対する粘着性および反応性が著しく低減され、切刃部への切粉の溶着等が防止され、また、上部層中に含有されるＺｒ成分によって、上部層の高温強度が向上するとともに、耐熱塑性変形性も向上するため、これらの結果として、チッピングの発生を防止することができること。
以上（１）〜（３）に示される研究結果を得たのである。
【０００８】
この発明は、上記の研究結果に基づいてなされたものであって、炭化タングステン基超硬合金または炭窒化チタン基サーメットで構成された基体の表面に、基体の表面を被覆する下部層と、該下部層の表面を被覆する上部層からなる硬質被覆層を被覆形成してなる表面被覆切削工具において、
（ａ）上記下部層は、Ｔｉの炭化物層、窒化物層、炭窒化物層、炭酸化物層、および炭窒酸化物層のうちの１層または２種以上で構成され、かつ０．５〜１５μｍの合計平均層厚を有するＴｉ化合物層、
（ｂ）上記上部層は、１〜１０μｍの平均層厚を有する、ＡｌとＺｒの複合酸化物（（Ａｌ１−ＸＺｒＸ）２Ｏ３）と酸化バナジウム（ＶＯＭ）の少なくとも２相混合の複合組織（（Ａｌ，Ｚｒ）２Ｏ３−ＶＯＭ）層であり、かつ、該２相混合の複合組織（（Ａｌ，Ｚｒ）２Ｏ３−ＶＯＭ）を、
組成式：[（Ａｌ１−ＸＺｒＸ）２Ｏ３]１−Ｙ（ＶＯＭ)Ｙ
の形で表した場合に、上記組成式におけるＭの値が１．８〜２．３であり、かつ、Ｘの値が０．０４〜０．３１、Ｙの値が０．０４〜０．２０を満足するＡｌとＺｒとＶの含有割合（原子比）からなる、ＡｌとＺｒの複合酸化物（（Ａｌ１−ＸＺｒＸ）２Ｏ３）と酸化バナジウム（ＶＯＭ）の少なくとも２相混合の複合組織（（Ａｌ，Ｚｒ）２Ｏ３−ＶＯＭ）層、
前記（ａ）、（ｂ）からなる硬質被覆層を、炭化タングステン基超硬合金または炭窒化チタン基サーメットで構成された基体の表面に化学蒸着により形成してなる、
高速断続切削加工で硬質被覆層がすぐれた耐チッピング性を発揮する被覆工具（表面被覆切削工具）に特徴を有するものである。
【０００９】
つぎに、この発明の被覆工具において、これを構成する硬質被覆層の構成を上記のとおりに限定した理由を説明する。
（１）下部層（Ｔｉ化合物層）
Ｔｉ化合物層は、基本的には上部層の下部層として存在し、自身の具備するすぐれた高温強度によって硬質被覆層の高温強度向上に寄与するほか、工具基体と上部層（（Ａｌ，Ｚｒ）２Ｏ３−ＶＯＭ層）のいずれにも強固に密着し、よって硬質被覆層の工具基体に対する密着性を向上させる作用を有するが、その合計平均層厚が０．５μｍ未満では、前記作用を十分に発揮させることができず、一方その合計平均層厚が１５μｍを越えると、切削時の発生熱によって偏摩耗の原因となる熱塑性変形を起し易くなることから、その合計平均層厚を０．５〜１５μｍと定めた。
【００１０】
（２）上部層（（Ａｌ，Ｚｒ）２Ｏ３−ＶＯＭ層）
上部層である（Ａｌ，Ｚｒ）２Ｏ３−ＶＯＭ層におけるＡｌ成分は高温硬さおよび耐熱性を向上させ、同Ｚｒ成分は耐熱塑性変形性を向上させるとともに高温強度を向上させ、また、同Ｖ成分は、潤滑性・耐溶着性向上に寄与するが、組成式：[（Ａｌ１−ＸＺｒＸ）２Ｏ３]１−Ｙ（ＶＯＭ)Ｙにおいて、ＡｌとＺｒ成分の含有割合を示すＸ値が原子比で（以下同じ）０．０４未満であると、上部層の高温強度の向上および耐熱塑性変形性の向上は期待できず、一方、Ｘ値が０．３１を越えると、相対的にＡｌの含有割合が低くなり、層自体の高温硬さおよび耐熱性が低下し、これが摩耗促進の原因となることから、Ｘ値を０．０４〜０．３１と定めた。また、上部層のＶ成分は、化学蒸着の際または化学蒸着後の冷却工程において、ＶＯ，Ｖ２Ｏ３，ＶＯ２，Ｖ２Ｏ５の形態でＡｌとＺｒの複合酸化物（Ａｌ１−ＸＺｒＸ）２Ｏ３中に取り込まれ、そして、上部層に存在する低融点のＶ２Ｏ５が切削加工時の発熱によって潤滑作用を発揮し、その結果、被削材および切粉の切刃部表面に対する粘着性および反応性が著しく低減され、切刃部への切粉の溶着等が防止される。
【００１１】
上部層の組成式：[（Ａｌ１−ＸＺｒＸ）２Ｏ３]１−Ｙ（ＶＯＭ)ＹにおけるＭの値は、いわば、上部層全体のバナジウム酸化物中におけるＶ２Ｏ５の存在割合を示す指標といえる（即ち、Ｍが１であれば、すべてのバナジウム酸化物はＶＯとして存在しＶ２Ｏ５は存在しないことになり、また、Ｍが２．５であるならばすべてのバナジウム酸化物はＶ２Ｏ５として存在し、ＶＯ，Ｖ２Ｏ３，ＶＯ２は存在しないことになる）が、Ｍの値が１．８未満であると、化学蒸着により形成した上部層中にはＶ２Ｏ５がきわめて僅かしか存在しないことになり潤滑性、耐溶着性改善の効果が期待できず、一方、Ｍの値が２．３を超える（即ち、バナジウム酸化物のほとんどがＶ２Ｏ５となるようにする）と、上部層の高温硬さおよび高温強度が大きく低下し、硬質被覆層の特性劣化を招くので、Ｍの値は、１．８〜２．３と定めた。
また、上記組成式におけるＹの値が０．０４未満であると、相対的にＶ含有割合が少なくなるため上部層における潤滑性の改善、耐溶着性の改善が図られず、チッピング発生防止を期待することはできず、一方、Ｙの値が０．２０を超えると、潤滑性、耐溶着性にはすぐれるものの、相対的なＡｌとＺｒの含有割合の減少によって上部層の耐熱性、高温硬さおよび高温強度が低下し、耐摩耗性が不十分となることから、組成式：[（Ａｌ１−ＸＺｒＸ）２Ｏ３]１−Ｙ（ＶＯＭ)ＹにおけるＶ含有割合の指標となるＹの値を０．０４〜０．２０と定めた。
上部層の平均層厚が１μｍ未満では、硬質被覆層のすぐれた特性である潤滑性、耐溶着性を長期に亘って確保することができず、一方その平均層厚が１０μｍを超えると、チッピングが発生しやすくなることから、上部層の平均層厚を１〜１０μｍと定めた。
【発明の効果】
【００１２】
この発明の被覆工具は、硬質被覆層を、工具基体を覆うＴｉ化合物層からなる下部層、下部層を覆うＡｌとＺｒの複合酸化物（Ａｌ１−ＸＺｒＸ）２Ｏ３と酸化バナジウムＶＯＭの少なくとも２相混合の複合組織層（（Ａｌ，Ｚｒ）２Ｏ３−ＶＯＭ層）からなる上部層で構成することにより、硬質被覆層の下部層の具備する高温強度、上部層の具備する高温硬さ、耐熱性を何ら損なうことなくこれを維持したままで、硬質被覆層がすぐれた耐熱塑性変形性および高温強度を備え、さらに、すぐれた潤滑性、耐溶着性をも具備するようになることから、各種の鋼や鋳鉄などの通常条件の切削加工に用いることができることは勿論、特に、厳しい切削条件の高速断続切削加工、即ち、切刃部にきわめて速いピッチで機械的熱的衝撃の加わる高速断続切削加工に用いた場合であっても、被削材と切削工具との間の摩擦力が低減され、硬質被覆層の過熱が防止され、切刃部への切粉の溶着が防止されること等によって、硬質被覆層がすぐれた耐チッピング性を示し、長期に亘ってすぐれた耐摩耗性を発揮するのである。
【発明を実施するための最良の形態】
【００１３】
つぎに、この発明の被覆工具を実施例により具体的に説明する。
【実施例】
【００１４】
原料粉末として、いずれも１〜３μｍの平均粒径を有するＷＣ粉末、ＴｉＣ粉末、ＶＣ粉末、ＴａＣ粉末、ＮｂＣ粉末、Ｃｒ３Ｃ２粉末、およびＣｏ粉末を用意し、これら原料粉末を、表１に示される配合組成に配合し、ボールミルで７２時間湿式混合し、乾燥した後、１００ＭＰａ の圧力で圧粉体にプレス成形し、この圧粉体を６Ｐａの真空中、温度：１４００℃に１時間保持の条件で焼結し、焼結後、切刃部分にＲ：０．０７のホーニング加工を施してＩＳＯ規格・ＣＮＭＧ１２０４０８のチップ形状をもったＷＣ基超硬合金製の工具基体Ａ１〜Ａ１０（以下、工具基体Ａ１〜Ａ１０という）を形成した。
【００１５】
また、原料粉末として、いずれも０．５〜２μｍの平均粒径を有するＴｉＣＮ（質量比で、ＴｉＣ／ＴｉＮ＝５０／５０）粉末、Ｍｏ２Ｃ粉末、ＺｒＣ粉末、ＮｂＣ粉末、ＴａＣ粉末、ＷＣ粉末、Ｃｏ粉末、およびＮｉ粉末を用意し、これら原料粉末を、表２に示される配合組成に配合し、ボールミルで２４時間湿式混合し、乾燥した後、１００ＭＰａの圧力で圧粉体にプレス成形し、この圧粉体を２ｋＰａの窒素雰囲気中、温度：１５００℃に１時間保持の条件で焼結し、焼結後、切刃部分にＲ：０．０７のホーニング加工を施してＩＳＯ規格・ＣＮＭＧ１２０４０８のチップ形状をもったＴｉＣＮ基サーメット製の工具基体Ｂ１〜Ｂ６（以下、工具基体Ｂ１〜Ｂ６という）を形成した。
【００１６】
上記の工具基体Ａ１〜Ａ１０およびＢ１〜Ｂ６のそれぞれを、アセトン中で超音波洗浄し、乾燥した後、図１に示される化学蒸着装置内に、第２図に示される超硬基体支持パレットの位置決め穴に載置した状態で装入し、まず、表３（表３中のｌ−ＴｉＣＮは特開平６−８０１０号公報に記載される縦長成長結晶組織をもつＴｉＣＮ層の形成条件を示すものであり、これ以外は通常の粒状結晶組織の形成条件を示すものである）に示される通常の条件にて、表６に示される組み合わせおよび目標平均層厚のＴｉ化合物層を硬質被覆層の下部層として蒸着形成した。
つぎに、表４に示される条件で、かつ同じく表６に示される目標平均層厚の（Ａｌ，Ｚｒ）２Ｏ３−ＶＯＭ層を硬質被覆層の上部層として蒸着形成し、本発明被覆工具である本発明被覆スローアウエイインサート（以下、本発明被覆インサートと云う）１〜１６をそれぞれ製造した。
【００１７】
また、比較の目的で、これら工具基体Ａ１〜Ａ１０およびＢ１〜Ｂ６を、アセトン中で超音波洗浄し、乾燥した後、同じくそれぞれ図１，２に示される通常の化学蒸着装置に装入し、表７に示されるＴｉ化合物層を硬質被覆層の下部層として蒸着形成した（なお、表７に示される従来被覆工具１〜１６の下部層（Ｔｉ化合物層）は、本発明被覆工具１〜１６のそれぞれと同じにしてあるので、下部層の具体的な形成条件、目標平均層厚は、表３、表６に示されているとおりである）。
次に、表５に示される条件で、かつ同じく表７に示される目標平均層厚のＡｌ２Ｏ３層を硬質被覆層の上部層として下部層（Ｔｉ化合物層）の表面に蒸着形成し、従来被覆工具としての従来表面被覆スローアウエイインサート（以下、従来被覆インサートと云う）１〜１６をそれぞれ製造した。
【００１８】
つぎに、上記の各種の被覆インサートを、いずれも工具鋼製バイトの先端部に固定治具にてネジ止めした状態で、本発明被覆インサート１〜１６および従来被覆インサート１〜１６について、
被削材：ＪＩＳ・ＳＣＭ４１８の長さ方向等間隔４本縦溝入り丸棒、
切削速度：  ４３０  ｍ／ｍｉｎ．、
切り込み：  １．３  ｍｍ、
送り：  ０．３  ｍｍ／ｒｅｖ．、
切削時間：  ３０  分、
の条件（切削条件Ａという）での合金鋼の乾式断続高速切削加工試験（通常の切削速度は２００ｍ／ｍｉｎ．）、
被削材：ＪＩＳ・Ｓ５５Ｃの長さ方向等間隔８本縦溝入り丸棒、 
切削速度：  ４５０  ｍ／ｍｉｎ．、
切り込み：  １．６  ｍｍ、
送り：  ０．２  ｍｍ／ｒｅｖ．、
切削時間：  ２５  分、
の条件（切削条件Ｂという）での炭素鋼の乾式断続高速切削加工試験（通常の切削速度は２００ｍ／ｍｉｎ．）、
被削材：ＪＩＳ・ＦＣ１００の長さ方向等間隔６本縦溝入り丸棒、 
切削速度：  ４００  ｍ／ｍｉｎ．、
切り込み：  １．５  ｍｍ、
送り：  ０．３  ｍｍ／ｒｅｖ．、
切削時間：  ２０  分、
の条件（切削条件Ｃという）での鋳鉄の乾式断続高速切削加工試験（通常の切削速度は２００ｍ／ｍｉｎ．）を行い、いずれの切削加工試験でも切刃の逃げ面摩耗幅を測定した。この測定結果を表８に示した。
【００１９】
【表１】
2007144556.tif 000002
【００２０】
【表２】
2007144556.tif 000003
【００２１】
【表３】
2007144556.tif 000004
【００２２】
【表４】
2007144556.tif 000005
【００２３】
【表５】
2007144556.tif 000006
【００２４】
【表６】
2007144556.tif 000007
【００２５】
【表７】
2007144556.tif 000008
【００２６】
【表８】
2007144556.tif 000009
【００２７】
この結果得られた本発明被覆インサート１〜１６および従来被覆インサート１〜１６の硬質被覆層を構成する各層について、その組成を、オージェ分光分析装置を用いて測定したところ、いずれのＴｉ化合物層、（Ａｌ，Ｚｒ）２Ｏ３−ＶＯＭ層、Ａｌ２Ｏ３層も目標組成と実質的に同じ組成を示し、各層の層厚も目標平均層厚と実質的に同じ値を示した。
【００２８】
表８に示される結果から、硬質被覆層の下部層上に、上部層として（Ａｌ，Ｚｒ）２Ｏ３−ＶＯＭ層を設けた本発明被覆インサート１〜１６は、鋼、鋳鉄などを高速条件下で断続切削加工を行なった場合にも、硬質被覆層がすぐれた高温強度、耐熱塑性変形性とともにすぐれた潤滑性、耐溶着性を示し、その結果として、すぐれた耐チッピング性、耐摩耗性を長期に亘って発揮するのに対して、硬質被覆層の下部層上に、上部層としてＡｌ２Ｏ３層のみが設けられた従来被覆インサート１〜１６においては、前記上部層の高温強度不足、潤滑性不足が主たる原因でチッピングが発生し、比較的短時間で使用寿命に至ることが明らかである。
【００２９】
上述のように、この発明の被覆工具は、通常の条件での切削加工は勿論のこと、鋼や鋳鉄などを高速断続切削という厳しい条件下で切削加工を行なった場合であっても、すぐれた耐チッピング性を発揮し、長期に亘ってすぐれた耐摩耗性を示すものであるから、切削装置のＦＡ化、並びに切削加工の省力化および省エネ化、さらに低コスト化に十分満足に対応できるものである。
【図面の簡単な説明】
【００３０】
【図１】被覆工具を構成する硬質被覆層を形成するのに用いた化学蒸着装置を示す概略縦断面図である。
【図２】化学蒸着装置の構造部材である工具基体支持パレットを示し、（ａ）が概略斜視図、（ｂ）が概略平面図である。
【図１】
2007144556.tif 000010
【図２】
2007144556.tif 000011